(57)【要約】      （修正有）【課題】ノイズの発生を効果的に低減させ、よりすぐれた音質を実現でき、しかも原音を忠実に再現することのできる情報記録媒体を提供すること。【解決手段】  透光性の基板上に直接又は下地層を介して記録層又は金属層を設けてなる情報記録媒体において、面内方向にスキャニング又はある点を中心に面内方向に回転することにより位置を変え、情報を記録、再生又は消去する際、情報を記録、再生又は消去する位置とそれに隣接する情報を記録、再生又は消去する位置の平均の間隔をｄとしたとき、情報を記録、再生又は消去する本来の位置に対して面内方向に振れる量の最大を１２．５×ｄ以下とし、面内方向の振れの加速度を０．２５ｍ／ｓ2以下としたことを特徴とする情報記録媒体。【選択図】図１
2007052919.tif 000002
【特許請求の範囲】
【請求項１】
透光性の基板上に直接又は下地層を介して記録層又は金属層を設けてなる情報記録媒体において、面内方向にスキャニング又はある点を中心に面内方向に回転することにより位置を変え、情報を記録、再生又は消去する際、情報を記録、再生又は消去する位置とそれに隣接する情報を記録、再生又は消去する位置の平均の間隔をｄとしたとき、情報を記録、再生又は消去する本来の位置に対して面内方向に振れる量の最大を１２．５×ｄ以下とし、また面内方向の振れの加速度を０．２５ｍ／ｓ２以下としたことを特徴とする情報記録媒体。
【請求項２】
形状がディスク状であり、周波数別に面内方向の振れ量を解析した場合、ディスクの一回転に相当する周波数又は最も周波数の低い面内方向の振れ量が、他の周波数の振れ量と比較して最大であることを特徴とする請求項１に記載の情報記録媒体。
【請求項３】
透光性の基板上に直接又は下地層を介して記録層又は金属層を設けてなる情報記録媒体において、面内方向にスキャニング又はある点を中心に面内方向に回転することにより位置を変え、情報を記録、再生又は消去する際、情報を記録、再生又は消去する位置とそれに隣接する情報を記録、再生又は消去する位置の平均の間隔をｄとしたとき、情報を記録、再生又は消去する位置をトレースする装置の面内方向の振れる量をモニターし、その振れ量から擬似的に情報を記録、再生又は消去すべき位置を決定し、その位置よりの最大の振れ量を１２．５×ｄ以下とし、また面内方向の振れの加速度を０．２５ｍ／ｓ２以下にしたことを特徴とする情報記録媒体。
【請求項４】
形状がディスク状であり、周波数別に面内方向の振れ量を解析した場合、ディスクの一回転に相当する周波数又は最も周波数の低い面内方向の振れ量が、他の周波数の振れ量と比較して最大であることを特徴とする請求項３に記載の情報記録媒体。
【請求項５】
最小情報領域径より内周側のディスク基板の記録再生時の使用波長に対する透過率を９２％以下にしたことを特徴とする請求項１〜４のいずれかに記載の情報記録媒体。
【請求項６】
情報記録媒体の記録層側に振動防止層を積層したことを特徴とする請求項１〜５のいずれかに記載の情報記録媒体。
【請求項７】
金属層と同型状に親水性材料を含有する層を積層したことを特徴とする請求項１〜６のいずれかに記載の情報記録媒体。
【請求項８】
該親水性材料が、ポリビニルピロリドン又はポリビニルアルコールであることを特徴とする請求項７に記載の情報記録媒体。
【請求項９】
振動防止層がＵＶ硬化性インク層であることを特徴とする請求項６〜８のいずれかに記載の情報記録媒体。
【請求項１０】
金属層に振動防止層を積層したことを特徴とする請求項６〜９のいずれかに記載の情報記録媒体。
【請求項１１】
振動防止層がＵＶ硬化性樹脂上に親水性材料を含有する層を積層したことを特徴とする請求項６〜１０のいずれかに記載の情報記録媒体。
【請求項１２】
該親水性材料が、ポリビニルピロリドン、ポリビニルアルコール又は体質顔料であることを特徴とする請求項１１に記載の情報記録媒体。
【請求項１３】
振動防止層の積層重量が０．００２〜０．０４０ｇ／ｃｍ２であることを特徴とする請求項６〜１２のいずれかに記載の情報記録媒体。
【請求項１４】
情報記録媒体の基板が射出成形法により形成され、その冷却時間が５秒以上であることを特徴とする請求項１〜１３のいずれかに記載の情報記録媒体。
【請求項１５】
積層材料を硬化する際、振動防止層が０．０４０ｇ／ｃｍ２以下の材料を塗布した後、硬化し、さらに０．０４０ｇ／ｃｍ２以下の材料を積層し硬化することを複数回行うことによって層が形成されたことを特徴する請求項６〜１４のいずれかに記載の情報記録媒体。
【発明の詳細な説明】
【技術分野】
【０００１】
本発明は、情報記録媒体に関し、さらに詳しくは、音楽情報やその他の情報を音質の劣化なく、記録、再生、消去でき、かつ消去後にさらに記録することができる情報記録媒体に関するものである。
【背景技術】
【０００２】
これまで、ＣＤを代表とするディスク状の媒体又はカード状、スティック状の媒体に音楽情報をデジタル録音することが行われている。その際、デジタルで録音、再生するにもかかわらず、記録再生系からノイズがはいり、このことが音質の劣化につながっていることが一部の音楽専門家の官能評価によって認められている。
【発明の開示】
【発明が解決しようとする課題】
【０００３】
本発明はこのような従来技術の問題点を解消し、ノイズの発生を効果的に低減させ、よりすぐれた音質を実現でき、しかも原音を忠実に再現することのできる情報記録媒体を提供することをその課題とする。
【課題を解決するための手段】
【０００４】
前記課題を解決するための手段としては、以下の通りである。即ち、
＜１＞  透光性の基板上に直接又は下地層を介して記録層又は金属層を設けてなる情報記録媒体において、面内方向にスキャニング又はある点を中心に面内方向に回転することにより位置を変え、情報を記録、再生又は消去する際、情報を記録、再生又は消去する位置とそれに隣接する情報を記録、再生又は消去する位置の平均の間隔をｄとしたとき、情報を記録、再生又は消去する本来の位置に対して面内方向に振れる量の最大を１２．５×ｄ以下とし、また面内方向の振れの加速度を０．２５ｍ／ｓ２以下としたことを特徴とする情報記録媒体である。
＜２＞  形状がディスク状であり、周波数別に面内方向の振れ量を解析した場合、ディスクの一回転に相当する周波数又は最も周波数の低い面内方向の振れ量が、他の周波数の振れ量と比較して最大であることを特徴とする前記＜１＞に記載の情報記録媒体である。
＜３＞  透光性の基板上に直接又は下地層を介して記録層又は金属層を設けてなる情報記録媒体において、面内方向にスキャニング又はある点を中心に面内方向に回転することにより位置を変え、情報を記録、再生又は消去する際、情報を記録、再生又は消去する位置とそれに隣接する情報を記録、再生又は消去する位置の平均の間隔をｄとしたとき、情報を記録、再生又は消去する位置をトレースする装置の面内方向の振れる量をモニターし、その振れ量から擬似的に情報を記録、再生又は消去すべき位置を決定し、その位置よりの最大の振れ量を１２．５×ｄ以下とし、また面内方向の振れの加速度を０．２５ｍ／ｓ2以下にしたことを特徴とする情報記録媒体である。
＜４＞  形状がディスク状であり、周波数別に面内方向の振れ量を解析した場合、ディスクの一回転に相当する周波数又は最も周波数の低い面内方向の振れ量が、他の周波数の振れ量と比較して最大であることを特徴とする前記＜３＞に記載の情報記録媒体である。
＜５＞  最小情報領域径より内周側のディスク基板の記録再生時の使用波長に対する透過率を９２％以下にしたことを特徴とする前記＜１＞〜＜４＞のいずれかに記載の情報記録媒体である。
＜６＞  情報記録媒体の記録層側に振動防止層を積層したことを特徴とする前記＜１＞〜＜５＞のいずれかに記載の情報記録媒体である。
＜７＞  金属層と同型状に親水性材料を含有する層を積層したことを特徴とする前記＜１＞〜＜６＞のいずれかに記載の情報記録媒体。
＜８＞  該親水性材料が、ポリビニルピロリドン又はポリビニルアルコールであることを特徴とする前記＜７＞に記載の情報記録媒体である。
＜９＞  振動防止層がＵＶ硬化性インク層であることを特徴とする前記＜６＞〜＜８＞のいずれかに記載の情報記録媒体である。
＜１０＞  金属層に振動防止層を積層したことを特徴とする前記＜６＞〜＜９＞のいずれかに記載の情報記録媒体である。
＜１１＞  振動防止層がＵＶ硬化性樹脂上に親水性材料を含有する層を積層したことを特徴とする前記＜６＞〜＜１０＞のいずれかに記載の情報記録媒体である。
＜１２＞  該親水性材料が、ポリビニルピロリドン、ポリビニルアルコール又は体質顔料であることを特徴とする前記＜１１＞に記載の情報記録媒体である。
＜１３＞  振動防止層の積層重量が０．００２〜０．０４０ｇ／ｃｍ２であることを特徴とする前記＜６＞〜＜１２＞のいずれかに記載の情報記録媒体である。
＜１４＞  情報記録媒体の基板が射出成形法により形成され、その冷却時間が５秒以上であることを特徴とする前記＜１＞〜＜１３＞のいずれかに記載の情報記録媒体である。
＜１５＞  積層材料を硬化する際、振動防止層が０．０４０ｇ／ｃｍ２以下の材料を塗布した後、硬化し、さらに０．０４０ｇ／ｃｍ２以下の材料を積層し硬化することを複数回行うことによって層が形成されたことを特徴する前記＜６＞〜＜１４＞のいずれかに記載の情報記録媒体である。
【発明の効果】
【０００５】
本発明は、ノイズの発生を効果的に低減させ、よりすぐれた音質を実現でき、しかも原音を忠実に再現することのできる情報記録媒体を提供することができる。
【発明を実施するための最良の形態】
【０００６】
以下、本発明に係る情報記録媒体の実施の形態を実施例に基づき説明する。本発明の光情報記録媒体は、図１及び図２に示すように、片面にプリフォーマットパターン２が微細な凹凸状に形成された透明基板１と、プリフォーマットパターン２内に記録材料を充填することによって形成される情報記録部３と、情報記録部３上に被着された金属層４と、金属層４を覆うようにコーティングされた振動防止層から構成されている。
【０００７】
透明基板１としては、例えば、ポリカーボネート、ポリメチルメタクリレート、ポリメチルペンテン、エポキシなどの透明樹脂材料を所望の形状に成形し、その片面に所望のプリフォーマットパターンを転写したものや、所望の形状に形成されたガラス等の透明セラミックス板の片面に所望のプリフォーマットパターンが転写された透明樹脂層を密着したものなど、公知の任意の透明基板を用いることができる。ディスク状光情報記録媒体（以下、光ディスクという）を構成する透明基板１は、図２に示すように、中心部にセンタ孔１ａを有する円盤状に形成される。なお、透明基板１の作製方法については、従来公知の方法を用いることができる。
【０００８】
プリフォーマットパターン２は、少なくとも記録・再生用レーザビームを記録トラックに追従させるためのビーム案内部を含んで構成される。図１及び図２の例では、ビーム案内部が、センタ孔１ａと同心の渦巻状又は同心円状に形成された案内溝２ａをもって構成されており、当該案内溝２ａに沿って、アドレスピットやクロックピット等のプリピット２ｂが形成されている。プリピット２ｂが案内溝２ａ上に重ねて形成される場合には、両者を光学的に識別できるようにするため、図１に示すように、案内溝２ａとプリピット２ｂとがそれぞれ異なる深さに形成される。プリピット２ｂが相隣接する案内溝２ａの間に形成される場合には、両者を同じ深さに形成することもできる。なお、ビーム案内部としては、案内溝２ａに代えて、ウォブルピットを記録トラックに沿って形成することもできる。また、プリピット２ｂが無く、案内溝のみで形成されていてもよい。
【０００９】
情報記録部３は、光エネルギを吸収して熱エネルギに変換する記録材料、もしくはこの種のイオン性の色素材料を少なくとも一部に含むヒートモード記録材料を、前記プリフォーマットパターン２内に充填することによって形成される。
【００１０】
情報記録部３を形成可能な色素材料としては、例えば、ポリメチン系色素、アントラキノン系色素、シアニン系色素、フタロシアニン系色素、ナフタロシアニン系色素、キサンテン系色素、トリフェニルメタン系色素、ピリリウム系色素、アズレン系色素、含金属アゾ染料、アゾ染料等を挙げることができる。これらのうちでは、ジカルボシアニン誘導体、フタロシアニン誘導体、ナフタロシアニン誘導体、シアニン誘導体、アゾ染料誘導体が特に好適に用いられる。また、アミニウム系色素などの各種クエンチャが添加された色素材料を用いることもできる。さらには、上記色素材料群より選択される１種又は２種以上の色素材料を樹脂中に分散したものを、情報記録部３の形成材料として用いることもできる。色素材料を分散可能な樹脂材料としては、アクリル樹脂、ビニル樹脂、フェノール樹脂、フッ素樹脂、シリコーン樹脂、ポリアミド樹脂、セルロース樹脂などを挙げることができる。
【００１１】
情報記録部３は、透明基板１のプリフォーマットパターン形成面に、先に例示的に列挙された色素材料群より選択された色素材料の溶剤溶液をスピンコートし形成する。さらに溝状のプリフォーマットパターン２内に色素材料を充填した後、プリフォーマットパターン２の間のランド部２ｃに付着した色素材料を選択的に除去し、透明基板１の表面を露出すると共に、プリフォーマットパターン２内にのみ色素材料を充填することによって形成できる。なお、色素材料の溶剤としては、アルコール系溶剤あるいはセルソルブ系溶剤などを用いることができる。
【００１２】
情報記録部３は、さらに、以下に示す二座配位子を取りうるキレート剤を含有させ、本発明の課題を解決することもできる。このようなキレート材としては、例えば、無機酸類、ジカルボ酸類、オキシカルボ酸類、ジオキシ化合物、オキシオキシム類、オキシアルデヒド及び誘導体類、ジケトン類及び類似化合物、オキシキノン類、トロボロン類、Ｎ−オキシド化合物、アミノカルボン酸及び類似化合物、ヒドロキシルアミン類、オキシン類、アルジミン類、オキシオキシム類、オキシアゾ化合物、ニトロソナフトール類、トリアゼン類、ピウレット類、ホルマザン類及びジチゾン類、ビクアリド類、グリオキシム、ジアミン類及び類似化合物、ヒドラジン誘導体、チオエーテル類がある。情報記録部３には、イミノ基（イミド、アミド）を有する誘導体も使用可能である。
【００１３】
また、情報記録部３には、上記の有機材料の他、原子配列を変化し情報の記録ができる相変化材料も使用可能である。具体的にはＡ−Ｂ−Ｃ−Ｇｅ−Ｔｅで代表される金属、及び合金である。ここでＡは、Ｃｕ、Ａｇ、Ａｕ、Ｓｃ、Ｙ、Ｔｉ、Ｚｒ、Ｖ、Ｎｂ、Ｃｒ、Ｍｏ、Ｍｎ、Ｆｅ、Ｒｕ、Ｃｏ、Ｒｈ、Ｎｉ、Ｐｄ、Ｈｆ、Ｔａ、Ｗ、Ｉｒ、Ｐｔ、Ｈｇ、Ｂ、Ｃ、Ｎ、Ｐ、Ｏ、Ｓ、Ｓｅ、ランタニド元素、アクチニド元素、アルカリ土類金属元素、不活性ガス元素、などのうち少なくとも一つの元素を表す。ＢはＴｌ、Ｉなどハロゲン元素、及びＮａなどのアルカリ金属元素のうち少なくとも一元素を表す。ＣはＳｂ、Ｓｎ、Ａｓ、Ｐｂ、Ｂｉ、Ｚｎ、Ｃｄ、Ｓｉ、Ａｌ、Ｇａ及びＩｎのうち少なくとも一元素を表す。また、光磁気材料に使用される合金材料、例えば上記金属元素のＴｂ、Ｆｅ、Ｃｏなどからなる合金材料も情報記録層３として使用可能である。
【００１４】
金属層４に用いる金属は特に限定がないが、アルミニウム、銀、銅などの金属材料又はこれらを主成分とする合金材料を使用することができる。特に金を主体とする金属又は合金を用いることが好適である。金を主体とするとは、金の含有率が８０〜１００原子％であることであり、特に９０〜１００原子％であることが好ましい。また、これらの反射層材料のうちでは、安価でありかつコンパクトディスクにおいて使用されて実績が有ることから、アルミニウムを使用することもできる。
【００１５】
金属層材料として金属材料又は合金材料を用いる場合には、スパッタリングや真空蒸着などの真空成膜方法によって、金属層４を形成することができる。この場合、真空槽内の真空度を変えて（例えば、１０-5ｔｏｒｒ程度）スパッタリングを行い、密度又は結晶化の状態の違う膜を形成して金属反射膜の反射率を高くする技術を適用することもできる。
【００１６】
振動防止層は、親水性材料又はＵＶ硬化性インクにより形成することができ、親水性材料としては、ポリビニルピロリドン、ポリビニルアルコールが好ましい。保護層５は、例えば、ＳｉＯ、ＳｉＮ、ＡｌＮ等の無機材料や、光硬化性樹脂などの有機材料を用いて形成することができる。無機保護層は、真空成膜方法によって形成することができ、有機保護層は、金属層４上に光硬化性樹脂膜（例えば、大日本インキ化学工業（株）のＳＤ１７００、ＳＤ３１８、ＳＤ３０１）をスピンコートした後、樹脂硬化光を照射することによって形成できる。
【実施例】
【００１７】
以下に、本実施例に属するより具体的な実験例を掲げると共に、本発明の効果を明らかにする。
【００１８】
実施例を挙げて本発明を詳細に説明するが、本発明はこれらの実施例になんら限定されるものではない。
【００１９】
＜第１実施例＞
第1実施例に係る情報記録媒体を、図１及び図２に基づいて説明する。図１は、実施例に係る光情報記録媒体の要部拡大断面図、図２は、本実施例の光情報記録媒体の斜視図である。図１及び図２に示すプリフォーマットパターンを有するポリカーボネート基板に、フタロシアニン溶液をスピンコートすることで情報記録部３を形成した。この情報記録部３の上にスパッタ法により厚さ１００ｎｍの金膜を形成し金属層４とした。この情報記録部３の上にスパッタ法により厚さ１００ｎｍの金膜を形成し金属層４とした。金属層上に大日本インキ化学工業（株）のＳＤ１７００（熱伝導率１．０以下）を膜厚５μｍで積層し保護層５とした。さらに保護層５上にＵＶ硬化性のインク層１０を設けた。具体的にはＤＩＣＵＶインク（大日本インキ化学工業（株））を０．００６７ｇ／ｃｍ2積層した。以上の様に作製した光ディスクについて、ディスクの一部を固定し、固定していない振動可能な部分に１秒間に１０回以上の振動を与え、その振動の様子を観察した。以上の構成の情報記録媒体において、ある点を中心に面内方向に回転することにより位置を変え、情報を記録、再生あるいは消去する際、情報を記録、再生あるいは消去する位置とそれに隣接する情報を記録、再生あるいは消去する位置の平均の間隔を１．６μｍとしたとき、本来情報を記録、再生あるいは消去する位置に対して面内方向に振れる量、いわゆるラジアルランナウト（０−Ｐ）を４μｍから３０μｍまでふったサンプルを作成した。同様にラジアルランナウト測定器（小野側社製、ＬＭ１２００）である点を中心に面内方向に回転することにより位置を変え、情報を記録、再生あるいは消去する際、情報を記録、再生あるいは消去する位置とそれに隣接する情報を記録、再生あるいは消去する位置の平均の間隔を１．６μｍとしたとき、情報を記録、再生あるいは消去する位置をトレースする装置、ピックアップの面内方向の振れる量をモニターし、その振れ量より擬似的に、情報を記録、再生あるいは消去すべき位置を決定し、その位置よりの最大の振れ量を測定した。その値は設定同様に４μｍから３０μｍであった。同時に、面内方向の振れの加速度は０．０４５ｇ／ｓ2から０．３５８ｇ／ｓ2間で変化させた。これらのサンプルにＣＤＷ９００Ｅ（ソニー製）を用いて記録を行い、その音質を評価した。その結果、ラジアルランナウト２０μｍ以下、さらに望ましくは１５μｍ以下、面プレ加速度０．２５ｍ／ｓ2の範囲で良好な音質が得られた。その様子を図３に示す。音質の評価はプロの音楽家４人に音楽情報を聞いて貰い、原音の再現状況の判断を仰いだ。一方、以上のように作製した光ディスクについて、ディスクの位置部を固定し、固定していない振動可能な部分に１０回以上の振動を与え、その振動の様子を観察した。その結果、面内方向の振動及び偏心を防止することにより、ノイズの発生を防止し、これらによるノイズ発生も効果的に低減できた。
【００２０】
＜第２実施例＞
第２実施例に係る光情報記録媒体を、図５に基づいて説明する。図５は本実施例に係る光情報記録媒体の要部拡大断面図である。この図から明らかなように、本実施例の光情報記録媒体は、実施例１同様の構成とし、ＵＶ硬化性インク１０上に親水性材料を含有する層１５を積層した。親水性材料には、ポリビニルピロリドン又はポリビニルアルコールなどを使用することができる。ＵＶ硬化性インク層と親水性材料を含有する層を合わせた総量を実施例１同様としたところ、特性に関しても同様の傾向を示した。また、ＵＶ硬化性インク層及び親水性材料を含有する層は、単独又は複合でディスクをクランプする、いわゆるクランピングエリアにも塗布することができる。これにより内周部からのレーザのもれ光をカットすることができる。特に有色の層ではなく、表面を荒くし、透過率を９２％にした場合でも音質が改善された。また、ＵＶ硬化性インク層または親水性材料を含有する層を形成する方法としては、０．００１３ｇ／ｃｍ2の塗布、硬化を行い、また硬化した層の上にさらに０．００１３ｇ／ｃｍ2の材料を塗布し、合計で０．００６５ｇ／ｃｍ2の層を形成した。１回の塗布量を０．０４０ｇ／ｃｍ2以上とした場合、硬化に時間がかかり、生産性が低下した。
【００２１】
＜第３実施例＞
第３実施例に係る光情報記録媒体を、図６に基づいて説明する。図６は本実施例に係る光情報記録媒体の要部拡大断面図である。この図から明らかなように、本実施例の光情報記録媒体は、透明基板１のプリフォーマットパターン形成面に下地層６を形成し、下地層６の表面に形成されるプリフォーマットパターン２と対応する溝内に色素材料を充填して情報記録部３を形成した。
【００２２】
下地層６は、透明基板１と情報記録部３との密着性の改善や記録感度の改善、それに情報記録部３の保護等のために設けられるものであって、例えば、ポリビニルアルコール、ポリエチレンオキシド、ポリアクリル酸、ポリスチレンスルホン酸ナトリウム、ポリビニルピロリドン、ポリメタクリル酸、ポリプロピレングリコール、メチルセルロース、ポリビニルナイトレート、ニトロセルロースなどの親水性樹脂によって形成される。下地層６の形成は、親水性樹脂の水溶液を、透明基板１のプリフォーマットパターン形成面２にスピンコートすることによって行うことができる。
【００２３】
なお、下地層６は、親水性樹脂で形成されているため、耐水性（耐湿性、透湿性）及び耐熱性が悪い。したがって、下地層６には、架橋処理や結晶化処理を施して、耐水性及び耐熱性を改善することが好ましい。具体的には、親水性樹脂の水溶液に架橋剤を添加して下地層６を成膜した後に、光照射による架橋反応や加熱による架橋反応を起こさせたり、あるいは架橋剤の添加のない下地層６を熱処理して結晶化（例えば、親水性樹脂としてポリビニルアルコール（ＰＶＡ）を用いる場合には、ＰＶＡを変性ＰＶＡ化する。）させる。
【００２４】
架橋処理と結晶化処理とを比較すると、加熱による悪影響を透明基板１に与えることがなく、かつ作業性にも優れていることから、結晶化処理よりも架橋処理の方が好ましい。以下に、架橋反応の具体例を示す。実施に際しては、これらの架橋反応から、必要に応じて任意の手段を採用することができる。
（１）架橋剤として、重クロム酸アンモニウムを添加し、成膜後反応光を照射して、下地層６に架橋反応を起こさせる方法。
（２）無機系架橋剤として、例えば銅、ホウ素、アルミニウム、チタン、ジルコニウム、スズ、バナジウム、クロム等を添加する方法。
（３）アルデヒドを用いてアセタール化する方法。
（４）水酸基をアルデヒド化する方法。
（５）活性化ビニル化合物を添加する方法。
（６）エポキシ化合物を添加してエテール化する方法。
（７）酸解媒のもとでジカルボン酸反応を起させる方法。
（８）コハク酸及び硫酸を添加する方法。
（９）トリエチレングリコール及びアクリル酸メチルを添加する方法。
（１０）ポリアクリル酸及びメチルビニルエテールマレイン酸共重合体をブレンドする方法。
その他、透明基板１、情報記録部３、反射層４、保護層５については、上記第１実施例と同じであるので、重複を避けるため、説明を省略する。
【００２５】
以下に、さらに本実施例に属するより具体的な実験例を掲げると共に、本発明の効果を明らかにする。下地層材料としてポリビニルアルコールを選択した。この２．０ｗｔ％水溶液をスピンコ−ト法により成膜し、クロムを架橋材として安定化させた。その他、透明基板１、情報記録部３、反射層４、保護層５、ＵＶ硬化性インク層１０については、上記第１実施例と同じであるので、重複を避けるため、説明を省略する。
【００２６】
＜第４実施例＞
第４実施例に係る光情報記録媒体を、図７に基づいて説明する。図７は本実施例に係る光情報記録媒体の要部拡大断面図である。この図から明らかなように、本実施例の光情報記録媒体は、プリフォーマットパターン２内に色素を充填することによって形成される情報記録部３上に、中間層７を介して反射層４を積層し、これら中間層７及び反射層４を覆うように保護層５をコーティングしたことを特徴とする。
【００２７】
中間層７は、情報記録部３と反射層４との密着性の改善や記録感度の改善、それに情報記録部３の保護等のために設けられるものであって、第２実施例における下地層６と同種の親水性樹脂又は金属反射膜の酸化還元反応に対応する電子供与性又は受容性を持つ材料を含有させることができる。
【００２８】
中間層７の材料に、親水性樹脂を選択した場合、その水溶液を、情報記録部３上にスピンコートすることによって行うことができる。当該中間層７についても、耐水性及び耐熱性を改善するため、スピンコートされた中間層７に、架橋処理や結晶化処理を施すことが好ましい。架橋処理及び結晶化処理は、第２実施例に記載した方法で行うことができる。
【００２９】
その他、透明基板１、情報記録部３、反射層４、保護層５、ＵＶ硬化性インク層１０については、前記第１実施例と同じであるので、重複を避けるため、説明を省略する。
【００３０】
＜第５実施例＞
第５実施例に係る光情報記録媒体を、図８に基づいて説明する。図８は本実施例に係る光情報記録媒体の斜視図である。この図から明らかなように、本実施例の光情報記録媒体は、情報の記録エリア１１がＲＯＭ領域１１ａと追記領域１１ｂとに分割された、所謂パーシャルＲＯＭ型の光情報記録媒体に、本発明を適用したことを特徴とする。
【００３１】
ＲＯＭ領域１１ａには、プリフォーマットパターン２として、ビーム案内部及びヘッダー部と共に、読出し専用の情報信号がプリピットの形で形成される。これに対して、追記領域１１ｂには、プリフォーマットパターン２として、ビーム案内部及びヘッダー部のみが形成され、トラック上に一定間隔で配置されたヘッダー部の間の未記録部が、情報の追記エリアになっている。
【００３２】
なお、追記領域１１ｂに関しては、第１実施例に係る光情報記録媒体と同様に構成することもできるし、第２実施例に係る光情報記録媒体と同様に構成することもできるし、第３実施例に係る光情報記録媒体と同様に構成することもできる。また、保護層の外面に印刷層を形成することもできる。
【００３３】
その他、透明基板１、情報記録部３、反射層４、保護層５、ＵＶ硬化性インク層１０については、前記第１実施例と同じであるので、重複を避けるため、説明を省略する。
【００３４】
本実施例の光情報記録媒体においても、追記領域１１ｂに関しては、各実施例と同様の良好な記録・再生特性を有することが確認された。また、ＲＯＭ領域１１ａに関しては、ＣＤ又はＤＶＤ規格に準拠するドライブ装置にかけたときに、良好な再生特性が得られることが確認された。
【００３５】
また、図９は本ディスク製造方法のフローチャートであり、以下の各ステップからなるものである。
Ｓ１：ガラス円盤を研磨、洗浄する。
Ｓ２：シランコート。
Ｓ３：ガラス円盤上にフォトレジストをスピンコートし、所定の膜厚を有するレジスト層を形成する。
Ｓ４：溶剤をとばすためプリベークを行う。
Ｓ５：レジスト層に集光レンズを介してレーザを照射する（カッティング）。
Ｓ６：この露光済みガラス円盤の現像処理する。
Ｓ７：レジストをＴｇ以上に加熱し溝形状を整形する（第一ベーク）。
Ｓ８：パターンの固化のためベークを行う（第二ベーク）。
Ｓ９：蒸着、メッキ。
Ｓ１０：ガラス円盤の凹凸面に金属膜を形成し、それを剥離することによりスタンパーを作成する。
Ｓ１１：スタンパーを用いて射出成形を行い、所定の膜厚を有するレプリカ層を形成する。
Ｓ１２：透明基板の片側にスピンコート法によりハードコート層を形成する。
Ｓ１３：透明基板の片面にスピンコート法により下地層を形成する。
Ｓ１４：下地層の上面にスピンコート法により記録層を形成する。
Ｓ１５：記録層上に反射層を形成する。
Ｓ１６：記録層の上層にスピンコート法により薄層を形成する。
Ｓ１７：単板に状態にて使用する場合。
Ｓ１８：それぞれのディスクを張り合わせ両面ディスクとする。
Ｓ１９：このディスクをカートリッジに収納する。
Ｓ２０：特性の評価を行う。
【００３６】
このフローチャートに関して、Ｓ７及びＳ８は同時に行うこともできる。溝形状の整形には、加熱温度９０〜１８０℃以下、時間は５〜９０分で任意に選択できる。
【００３７】
また、図１０は図９のフローチャートにおける記録層形成と保護層形成の詳細を示すフローチャートであり、次の各ステップからなる。
Ｓ２１：レプリカ層、下地層（省略する場合もある）などを形成した基板（円盤）を準備する。
Ｓ２２：フタロシアニン色素、含金属アゾ染料、シアニン色素と赤外吸収色素を溶解したアルコール溶液又はセルソルブ溶液を基板上にスピンコートして記録層を形成する。
Ｓ２３：３０〜１４０℃の温度で１０秒以上アニールし、余剰の溶媒を蒸発させる。
Ｓ２４：色素薄膜上を洗浄する。特に外周部の余剰な色素を洗浄する。
Ｓ２５：ポリビニルアルコール（ＰＶＡ）と架橋剤の溶液を記録膜上にスピンコートする。
Ｓ２６：ＰＶＡの塗膜上に紫外線を１秒以上照射しＰＶＡの架橋を行う。
Ｓ２７：架橋後、３０〜１４０℃の温度で１０秒以上アニールし、余剰の溶媒を蒸発させる。
Ｓ２８：余剰の架橋剤を洗浄するため、水などを架橋ＰＶＡ塗膜上にスピンコートする。
【００３８】
＜第６実施例＞
第６実施例に係る光情報記録媒体を、図１１に基づいて説明する。図１１は本実施例に係る光情報記録媒体の要部拡大断面図である。この図から明らかなように、本実施例は基板１を貼り合わせた構造をとる。保護層５上に接着層１２を積層し、第二の中間層１３、第三の中間層１４を介して貼り合わせる。第二の中間層１３、第三の中間層１４には前記の下地層、中間層に使用した水溶性樹脂、金属層に使用した金属材料を使用することができる。以上のように作製した媒体に第一実施例同様にＵＶ硬化性インクを同量積層した。得られた結果は実施例１同様であった。
【００３９】
＜第７実施例＞
図１及び図２に示すプリフォーマットパターンを有するポリカーボネート基板に、フタロシアニン溶液をスピンコートすることで情報記録部３を形成した。この情報記録部３の上にスパッタ法により厚さ１００ｎｍの金膜を形成し金属層４とした。金属層上に大日本インキ化学工業（株）のＳＤ１７００（熱伝導率１．０以下）を膜厚５μｍで積層し保護層５とした。さらに保護層５上に  ＵＶ硬化性のインク層１０を設けた。具体的にはＤＩＣＵＶインク（大日本インキ化学工業（株））を０．００６７ｇ／ｃｍ2で積層した。
【００４０】
表1に、これらの特性を示す。
【表１】
2007052919.tif 000003
【００４１】
表１のような特性を有するメディアのノイズの様子と音質の関係を調べたところ、振幅減衰時間が２００〜１０００ミリ秒が好ましく、特にこの好ましくは、２００〜２７０ミリ秒の場合である。同一材料を用いた場合の積層重量の観点からは、積層重量が０．０４０ｇ／ｃｍ2以上では、ディスクを回転させるモーターの負荷がかかり、音質が悪くなる方向に作用した。また、積層重量が０．０３０ｇ／ｃｍ2以上、０．０４０ｇ／ｃｍ2より小さい範囲では、１０Ｈｚ〜１００Ｈｚのノイズが主に短時間に減衰し、良好であった。また、積層重量が０．０１０ｇ／ｃｍ2より大きく、０．０３０ｇ／ｃｍ2より小さい範囲では、１０Ｈｚ〜１０００Ｈｚ程度のノイズを比較的短時間で解消し、音質はさらに良好であった。また、積層重量が０．００３〜０．０１０ｇ／ｃｍ2の範囲では、人間の耳で感度が良い範囲、１０００Ｈｚ程度のノイズを効率よく解消することができ音質は最も良好であった。さらに、積層重量が０．００２ｇ以上、０．００３ｇ／ｃｍ2より小さい範囲では、ノイズの解消に時間が多少かかるが音質は良好であった。さらに、積層重量が０ｇ／ｃｍ2より大きく、０．００２ｇ／ｃｍ2より小さい範囲では、可聴域にノイズの解消が非常に遅れ、音質が劣化した。さらに、基板を射出成型法で作製した場合、基板を冷却後、型から基板を取り出す。この冷却時間を５秒以上とすることで基板の軸方向の変動が抑えられ、面内のゆがみなどが解消する。このこともノイズの低減に効果的である。なお、ノイズの有無は人が音楽を聴き評価する官能評価による結果である。上記の振幅減衰時間および振動数減衰時間は積層したＵＶ硬化性樹脂の収縮率の高低により影響される。収縮率の低い材料を選択することが好ましい。また、周波数別にラジアルランナウトを解析したところ、周波数が最も低い時のラジアルランナウトまたはディスクの１回転に相当する周波数のラジアルランナウトがもっとも大きい結果となった。上記以外の周波数のラジアルランアウトが大きい場合は、音質は良好なものとは言えなかった。
【産業上の利用可能性】
【００４２】
本発明の活用例としては、情報記録媒体に関し、さらに詳しくは、音楽情報やその他の情報を音質の劣化なく、記録、再生、消去でき、かつ消去後にさらに記録することができる情報記録媒体に好適に用いることができる。
【図面の簡単な説明】
【００４３】
【図１】第１実施例に係る光情報記録媒体の要部拡大断面図である。
【図２】第１実施例に係る光情報記録媒体の斜視図である。
【図３】第１実施例に係る光情報記録媒体のラジアルアウトと振れ加速度と音質の関係を示す図である。
【図４】第１実施例に係る光情報記録媒体の振動の様子を表す図である。
【図５】第２実施例に係る光情報記録媒体の要部拡大断面図である。
【図６】第３実施例に係る光情報記録媒体の要部断面図である。
【図７】第４実施例に係る光情報記録媒体の要部断面図である。
【図８】第５実施例に係る光情報記録媒体の斜視図である。
【図９】ディスク製造のフローチャートである。
【図１０】記録層、保護層形成のフローチャートである。
【図１１】第６実施例に係る光情報記録媒体の要部断面図である。
【符号の説明】
【００４４】
１  透明基板
２  プリフォーマットパターン
３  情報記録部
４  反射層
５  保護層
６  下地層
７  中間層
１０  ＵＶ硬化性インク層
１１ａ  パーシャルＲＯＭディスクのＲＯＭ部
１１ｂ  パーシャルＲＯＭディスクの追記部
１２  接着層
１３  第二の中間層
１４  第三の中間層
１５  親水性材料を含有する層
【図１】
2007052919.tif 000004
【図２】
2007052919.tif 000005
【図４】
2007052919.tif 000006
【図５】
2007052919.tif 000007
【図６】
2007052919.tif 000008
【図７】
2007052919.tif 000009
【図８】
2007052919.tif 000010
【図９】
2007052919.tif 000011
【図１０】
2007052919.tif 000012
【図１１】
2007052919.tif 000013
【図３】
2007052919.tif 000014